(57)【要約】      （修正有）【課題】成型加工時の耐酸化性、耐変色性に優れ、耐ブロッキング性にも優れたオレフィン系樹脂組成物、及び、フィルムを提供する。【解決手段】熱可塑性樹脂に対し、（Ａ）同一分子内に亜リン酸エステル構造とヒンダードフェノール構造を有する酸化防止剤、（Ｂ）酸化防止剤（Ａ）とは異なるリン系酸化防止剤、（Ｃ）ｐＨが６〜８であるアンチブロッキング剤の３成分を必須として含有する樹脂組成物、及び、フィルム。【選択図】なし【特許請求の範囲】
【請求項１】
熱可塑性樹脂１００重量部に対して、同一分子内に亜リン酸エステル構造とヒンダードフェノール構造を有する酸化防止剤（Ａ）を０．０２重量部以上０．１５重量部未満、酸化防止剤（Ａ）とは異なるリン系酸化防止剤（Ｂ）を０．０１重量部以上０．１５重量部未満、ｐＨが６〜８であるアンチブロッキング剤（Ｃ）を０．０１重量部以上３．０重量部未満含むことを特徴とする樹脂組成物。
【請求項２】
同一分子内に亜リン酸エステル構造とヒンダードフェノール構造を有する酸化防止剤（Ａ）の含有重量と、リン系酸化防止剤（Ｂ）の含有重量の比が、１：０．５〜１：５の範囲であることを特徴とする請求項１に記載の樹脂組成物。
【請求項３】
同一分子内に亜リン酸エステル構造とヒンダードフェノール構造を有する酸化防止剤（Ａ）は、下記一般式（Ｉ）又は一般式（ＩＩ）で示される化合物であることを特徴とする請求項１又は２に記載の樹脂組成物。
【化１】
2014114413.tif 000007
【化２】
2014114413.tif 000008
（ただし、式（Ｉ）及び式（ＩＩ）中、Ｒ１、Ｒ２、Ｒ４及びＲ５はそれぞれ独立に水素原子、炭素原子数１〜８のアルキル基を表し、Ｒ３は水素原子又は炭素原子数１〜８のアルキル基を表し、Ｘは単なる結合又は−ＣＨＲ６−基（Ｒ６は水素原子、炭素数１〜８のアルキル基を示す）を表し、Ａ１、Ａ２は炭素数２〜８のアルキレン基を表し、Ａ３は単なる結合又は炭素数２〜８のアルキレン基を表す。）
【請求項４】
アンチブロッキング剤（Ｃ）は、ソジュウムアルミノシリケート又は非晶質シリカを含むことを特徴とする請求項１〜３のいずれかに記載の樹脂組成物。
【請求項５】
前記熱可塑性樹脂が、ポリエチレン系樹脂であることを特徴とする請求項１〜４のいずれかに記載の樹脂組成物。
【請求項６】
請求項１〜５のいずれかに記載の樹脂組成物を用いて得られることを特徴とするフィルム。
【発明の詳細な説明】
【技術分野】
【０００１】
本発明は、成型加工時の耐酸化性、耐変色性に優れ、耐ブロッキング性にも優れたオレフィン系樹脂組成物、及び、フィルムに関する。
【背景技術】
【０００２】
ポリオレフィン系フィルムは食品包装をはじめ、繊維包装、医薬品包装、肥料包装、雑貨包装などの物品の包装のほか、農業用被覆材、建築用など幅広い用途に使用されている。
これらのポリオレフィン系フィルムに要求される性能としては、酸化耐熱性、耐変色性があるが、この２つの性能を同時に改良した樹脂組成物を得ることは非常に難しかった。酸化耐熱性を改善させるために酸化防止剤の量を増やすと、酸化防止剤由来の着色が起きて耐変色性が悪化するためである。
【０００３】
たとえば、該酸化防止剤に各その他の添加剤を添加した樹脂組成物としては、次のようなものが提案されている。
耐加水分形成に優れ、且つ高温溶融加工に対して劣化しない、包装材料用フィルムを提供することを目的として、ポリエチレン樹脂１００重量部に対し、本願発明のＡ成分に相当する同一分子内に亜リン酸エステル構造とヒンダードフェノール構造を有する酸化防止剤０．００１〜１重量部、本願発明のＣ成分に相当する無機アンチブロッキング剤０．００１〜１５０重量部を含有することを特徴とするポリエチレン樹脂組成物が提案されている（特許文献１）。
【０００４】
また、耐加水分解性に優れるポリオレフィン系樹脂組成物、その樹脂組成物を用いて得られる成形体を提供することを課題として、ポリオレフィン系樹脂１００重量部に対して、本願発明のＡ成分に相当する酸化防止剤０．００１〜１重量部、及び本願発明のＣ成分に相当する無機アンチブロッキング剤０．００１〜５重量部を加熱溶融混合して得られることを特徴とするポリオレフィン系樹脂組成物が提案されている（特許文献２）。
一方、ＮＯｘガスに対する耐変色性、加工安定性、帯電防止性、耐候性および耐熱老化性に優れたポリオレフィン系樹脂組成物およびその樹脂組成物からなる成形体を提供することを課題として、ポリオレフィン系樹脂１００重量部に対して、本願発明のＡ成分に相当する特定の式で示される亜リン酸エステル類０．００１〜５重量部と、アミド系帯電防止剤０．０１〜５重量部、さらに中和剤としてステアリン酸カルシウムを含有することを特徴とするポリオレフィン系樹脂組成物が提案されている（特許文献３）。
【０００５】
また、加工安定性、耐熱着色性および耐ＮＯｘ着色性が改善された新規な熱可塑性樹脂組成物及び熱可塑性樹脂の加工安定性、耐熱着色性および耐ＮＯｘ着色性を改善することにより熱可塑性樹脂を安定化する方法を提供することを課題として、熱可塑性樹脂に本願発明のＡ成分に相当する特定の式で示される亜リン酸エステル類と、コハク酸ジメチルおよび４−ヒドロキシ−２，２，６，６−テトラメチル−１−ピペリジンエタノールの重合物と、ハイドロタルサイトとを含有した熱可塑性樹脂組成物が提案され、さらに本願発明のＢ成分に相当する有機リン系酸化防止剤を併用添加した実施例も示されている（特許文献４）。
しかしながら、フィルム成形時のブロッキングを抑制するために、シリカ、タルク、ゼオライト等のアンチブロッキング剤を加えると、耐変色性が悪化するという問題点があった。つまり、耐酸化性、耐変色性、耐ブロッキング性、いずれも優れたフィルム用オレフィン系樹脂組成物を得ることは難しいとされていた。
【０００６】
一方、他にこれらの性能が向上した新規酸化防止剤の探索もされてきたが、化合物の安全性の面で使い難い化合物であったり、コスト面で現実には使用し難い化合物であったり等、実際の使用には制約があった。
【０００７】
したがって、化合物の安定性、コスト面での問題なく、酸化耐熱と耐変色性、耐ブロッキング性のいずれも優れたフィルム用オレフィン樹脂組成物が求められていた。
【先行技術文献】
【特許文献】
【０００８】
【特許文献１】特開２００５−２７２８２７号公報
【特許文献２】特開２００６−１７６７０６号公報
【特許文献３】特開２００３−２３１７７９号公報
【特許文献４】特開２００８−２６０９２９号公報
【発明の概要】
【発明が解決しようとする課題】
【０００９】
本発明は、フィルム用途に求められている性質である、成形時の耐変色性、耐酸化性、耐ブロッキング性のいずれも優れた樹脂組成物を提供することを課題とする。
【課題を解決するための手段】
【００１０】
本発明者は、鋭意検討を行った結果、特定の添加物を組み合わせて含む樹脂組成物とすることによって、上記課題を解決できることを見出し、本発明を完成した。
【００１１】
すなわち、第１の発明によれば、熱可塑性樹脂１００重量部に対して、同一分子内に亜リン酸エステル構造とヒンダードフェノール構造を有する酸化防止剤（Ａ）を０．０２重量部以上０．１５重量部未満、酸化防止剤（Ａ）とは異なるリン系酸化防止剤（Ｂ）を０．０１重量部以上０．１５重量部未満、ｐＨが６〜８であるアンチブロッキング剤（Ｃ）を０．０１重量部以上３．０重量部未満含むことを特徴とする樹脂組成物が提供される。
【００１２】
また、第２の発明によれば、第１の発明において、同一分子内に亜リン酸エステル構造とヒンダードフェノール構造を有する酸化防止剤（Ａ）の含有重量と、リン系酸化防止剤（Ｂ）の含有重量の比が、１：０．５〜１：５の範囲であることを特徴とする樹脂組成物が提供される。
また、第３の発明によれば、第１又は２の発明において、同一分子内に亜リン酸エステル構造とヒンダードフェノール構造を有する酸化防止剤（Ａ）は、下記一般式（Ｉ）又は一般式（ＩＩ）で示される化合物であることを特徴とする樹脂組成物が提供される。
【００１３】
【化１】
2014114413.tif 000002
【００１４】
【化２】
2014114413.tif 000003
（ただし、式（Ｉ）及び式（ＩＩ）中、Ｒ１、Ｒ２、Ｒ４及びＲ５はそれぞれ独立に水素原子、炭素原子数１〜８のアルキル基を表し、Ｒ３は水素原子又は炭素原子数１〜８のアルキル基を表し、Ｘは単なる結合又は−ＣＨＲ６−基（Ｒ６は水素原子、炭素数１〜８のアルキル基を示す）を表し、Ａ１、Ａ２は炭素数２〜８のアルキレン基を表し、Ａ３は単なる結合又は炭素数２〜８のアルキレン基を表す。）
【００１５】
また、第４の発明によれば、第１〜３のいずれかの発明において、アンチブロッキング剤（Ｃ）は、ソジュウムアルミノシリケート又は非晶質シリカを含むことを特徴とする樹脂組成物が提供される。
また、第５の発明によれば、第１〜４のいずれかの発明において、熱可塑性樹脂が、ポリエチレン系樹脂であることを特徴とする樹脂組成物が提供される。
【００１６】
また、第６の発明によれば、第１〜５のいずれかの発明の樹脂組成物を用いて得られることを特徴とするフィルムが提供される。
【発明の効果】
【００１７】
本発明の樹脂組成物は成形時の耐変色性、耐酸化性、耐ブロッキング性のいずれも優れ、食品包装、繊維包装、医薬品包装等に好適に用いることができる。
【発明を実施するための形態】
【００１８】
本発明は、熱可塑性樹脂に対し、（Ａ）同一分子内に亜リン酸エステル構造とヒンダードフェノール構造を有する酸化防止剤、（Ｂ）酸化防止剤（Ａ）とは異なるリン系酸化防止剤、（Ｃ）ｐＨが６〜８であるアンチブロッキング剤の３成分を必須として含有する樹脂組成物に関する。また本発明は、上記樹脂組成物を用いてなるフィルムに関する。
【００１９】
１．樹脂組成物の成分
（１）熱可塑性樹脂
本発明の樹脂組成物は、熱可塑性樹脂を必須として含有する。
前記熱可塑性樹脂としては、種々のものが使用可能であり、例えば、ポリエチレン、ポリプロピレン、ポリブテン、エチレン−αオレフィン共重合体等のポリオレフィン系樹脂、ポリエチレンテレフタレート等のポリエステル系樹脂、ＡＢＳ樹脂、ＭＢＳ樹脂、アクリル系樹脂、ポリスチレン、ポリカーボネート、ポリ塩化ビニル、ポリアミド等が挙げられる。中でも、ポリオレフィン系樹脂が好ましく、特にポリエチレン系樹脂が好ましい。
【００２０】
本発明で用いられるポリエチレン系樹脂は、チーグラー系触媒、フィリップス系触媒（クロム系触媒）、あるいはシングルサイト触媒を用いて製造されたポリエチレン系樹脂、高圧ラジカル法ポリエチレン系樹脂を包含し、その製造方法や製造触媒に限定されるものではない。
また、前記ポリエチレン系樹脂としては、例えば、エチレンの単独重合体又はエチレンと炭素数３〜２０のα−オレフィンとの共重合体などが挙げられる。これらのα−オレフィンは、１種用いてもよいし、２種以上を組み合わせて用いてもよい。
本発明におけるポリエチレンの製造方法は、チーグラー型、フィリップス型、シングルサイト型触媒等の存在下、実質的に溶媒の存在しない気相重合法、スラリー重合法、溶液重合法などで製造され、実質的に酸素、水などを断った状態で、ブタン、ペンタン、ヘキサン、ヘプタンなどの脂肪族炭化水素、ベンゼン、トルエン、キシレンなどの芳香族炭化水素、シクロヘキサン、メチルシクロヘキサンなどの脂環族炭化水素などに例示される不活性炭化水素溶媒の存在下または不存在下で製造される。
【００２１】
重合条件は特に限定されないが、重合温度は通常１５〜３５０℃、好ましくは２０〜２００℃、さらに好ましくは５０〜１１０℃であり、重合圧力は低中圧法の場合、通常常圧〜７０ｋｇ／ｃｍ２Ｇ、好ましくは常圧〜２０ｋｇ／ｃｍ２Ｇであり、高圧法の場合、通常１５００ｋｇ／ｃｍ２Ｇ以下である。重合時間は低中圧法の場合、通常３分〜１０時間、好ましくは５分〜５時間程度が望ましい。高圧法の場合、通常１分〜３０分、好ましくは２分〜２０分程度である。また、重合方法として、一段重合法はもちろん、水素濃度、モノマー濃度、重合圧力、重合温度、触媒などの重合条件が互いに異なる２段階以上の多段重合法など特に限定されるものではない。
【００２２】
本発明の熱可塑性樹脂は、２種以上の樹脂からなるものであってもよく、例えば、ポリエチレン系樹脂と他の樹脂とを含有してもよい。他のポリエチレン系樹脂、エチレンと多不飽和化合物との共重合体、エチレンとビニルエステルとの共重合体、エチレンとα，β−不飽和カルボン酸またはその誘導体との共重合体などが挙げられる。例えば、α，β−不飽和脂肪酸、脂環族カルボン酸、またはこれらの誘導体でグラフト変性された重合体であってもよい。また、ポリエチレン系樹脂には、ゴム状、脂肪状、ワックス状の重合体も含まれる。さらに、本発明においては、用途に応じて、これらポリエチレン系樹脂に、合成ゴムや無機充填剤を添加した混合物を用いることができる。
【００２３】
（２）同一分子内に亜リン酸エステル構造とヒンダードフェノール構造を有する酸化防止剤（Ａ）
本発明の樹脂組成物は、同一分子内に亜リン酸エステル構造とヒンダードフェノール構造を有する酸化防止剤（Ａ）（以下、「酸化防止剤（Ａ）」、「（Ａ）成分」ともいう。）を必須として含有する。
前記酸化防止剤（Ａ）としては、下記一般式（Ｉ）又は一般式（ＩＩ）で示される化合物などが例示されるが、本発明の効果は具体例に示された化合物に限定されるものではない。本発明における亜リン酸エステル構造とは、亜リン酸Ｐ（ＯＨ）３の水素原子が炭化水素基などの有機基に置換された構造のことをいう。また、本発明におけるヒンダードフェノール構造とは、フェノールの２，６位の水素原子が炭化水素基に置換された構造のことをいう。
【００２４】
【化３】
2014114413.tif 000004
【００２５】
【化４】
2014114413.tif 000005
【００２６】
式（Ｉ）および式（ＩＩ）中、Ｒ１、Ｒ２、Ｒ４およびＲ５はそれぞれ独立に水素原子、炭素原子数１〜８のアルキル基を表す。ここで、炭素原子数１〜８のアルキル基の代表例としては、例えばメチル、エチル、ｎ−プロピル、ｉｓｏ−プロピル、ｎ−ブチル、ｉｓｏ−ブチル、ｓｅｃ−ブチル、ｔ−ブチル、ｔ−ペンチル、ｉｓｏ−オクチル、ｔ−オクチル、２−エチルヘキシルなどが挙げられる。
【００２７】
なかでも、Ｒ１、Ｒ４は、ｔ−ブチル、ｔ−ペンチル、ｔ−オクチルなどのｔ−アルキル基であることが好ましい。Ｒ２は、メチル、エチル、ｎ−プロピル、ｉｓｏ−プロピル、ｎ−ブチル、ｉｓｏ−ブチル、ｓｅｃ−ブチル、ｔ−ブチル、ｔ−ペンチルなどの炭素数１〜５のアルキル基であることが好ましく、とりわけメチル、ｔ−ブチル、ｔ−ペンチルであることが好ましい。Ｒ５は、水素原子、メチル、エチル、ｎ−プロピル、ｉｓｏ−プロピル、ｎ−ブチル、ｉｓｏ−ブチル、ｓｅｃ−ブチル、ｔ−ブチル、ｔ−ペンチルなどの炭素数１〜５のアルキル基であることが好ましい。
【００２８】
置換基Ｒ３は、水素原子または炭素原子数１〜８のアルキル基を表すが、炭素原子数１〜８のアルキル基としては、例えば前記と同様のアルキル基が挙げられる。好ましくは水素原子または炭素原子数１〜５のアルキル基であり、より好ましくは水素原子またはメチル基である。
【００２９】
Ｘは単なる結合、もしくは−ＣＨＲ６−基（Ｒ６は水素原子、炭素数１〜８のアルキル基を示す）を表す。ここで、Ｘは、単なる結合、メチレン基またはメチル、エチル、ｎ−プロピル、ｉｓｏ−プロピル、ｎ−ブチル、ｉｓｏ−ブチル、ｔ−ブチルなどが置換したメチレン基であることが好ましく、特に単なる結合であることが好ましい。
【００３０】
Ａ１、Ａ２は炭素数２〜８のアルキレン基を表す。また、Ａ３は単なる結合あるいは炭素数２〜８のアルキレン基を表す。アルキレン基の代表例としては、例えばエチレン、プロピレン、ブチレン、ペンタメチレン、ヘキサメチレン、オクタメチレン、２，２−ジメチル−１，３−プロピレンなどが挙げられる。
【００３１】
一般式（Ｉ）で表わされる化合物の一例としては、６−［３−（３−メチル−４−ヒドロキシ−５−ｔ−ブチルフェニル）プロポキシ］−２，４，８，１０−テトラ−ｔ−ブチル−ジベンゾ［ｄ，ｆ］［１，３，２］ジオキサホスフェピン（Ｒ１、Ｒ２、Ｒ４：ｔ−ブチル基、Ｒ３：水素、Ｒ５：メチル基、Ｘ：単なる結合、Ａ１：炭素数３のアルキレン基）が挙げられる。また、一般式（ＩＩ）で表わされる化合物の一例としては６−｛２−［３−（３，５−ジ−ｔ−ブチル−４−ヒドロキシフェニル）プロピオニルオキシ］エトキシ｝−２，４，８，１０−テトラ−ｔ−ブチル−ジベンゾ［ｄ，ｆ］［１，３，２］ジオキサホスフェピン（Ｒ１、Ｒ２、Ｒ４：ｔ−ブチル基、Ｒ３：水素、Ｒ５：メチル基、Ｘ：単なる結合、Ａ２、Ａ３：炭素数２のアルキレン基）が挙げられる。
一般式（Ｉ）で示される化合物は、市販のものとしては、住友化学株式会社製の「スミライザー（登録商標）ＧＰ」が挙げられる。
【００３２】
本発明における酸化防止剤（Ａ）の配合量は、熱可塑性樹脂１００重量部に対して０．０２重量部以上０．１５重量部未満、好ましくは０．０３重量部以上０．１３重量部未満である。（Ａ）成分の配合量が０．０２重量部未満では酸化耐熱性が不良となるおそれがある。また、（Ａ）成分の配合量が０．１５重量部以上であると、耐変色性が不良となるおそれがある。
【００３３】
（３）リン系酸化防止剤（Ｂ）
本発明の樹脂組成物は、リン系酸化防止剤（Ｂ）（以下、「酸化防止剤（Ｂ）」、「（Ｂ）成分」ともいう。）を必須として含有する。なお、酸化防止剤（Ｂ）は、酸化防止剤（Ａ）（同一分子内に亜リン酸エステル構造とヒンダードフェノール構造を有する酸化防止剤）とは異なるリン系酸化防止剤である。
【００３４】
前記酸化防止剤（Ｂ）の具体例としては、例えば、３，５−ジ−ｔ−ブチル−４−ヒドロキシベンジルホスファイトジエチルエステル、ビス（２，６−ジ−ｔ−ブチル−４−メチルフェノキシ）ジホスホスピロウンデカン、ビス（ステアリル）ジホスホスピロウンデカン、環状ネトペンタンテトライルビス（ノニルフェニルホスファイト）、ビス（ノニルフェニルフェノキシ）ジホスホスピロウンデカン、３，４，５，６−ジベンゾ−１，２−オキサホスファン−２−オキシド、トリス（２，４−ジ−ｔ−ブチルフェニル）ホスファイト、２，４，６−トリ−ｔ−ブチルフェニル−２−ブチル−２−エチル−１，３−プロパンジオールホスファイト、２，２’−メチレンビス（４，６−ジ−ｔ−ブチルフェニル）オクチルホスファイト、ビス［２，４−ビス（１，１−ジメチルエチル）−６−メチル−フェニル］エチルホスファイト、ビス（２，４−ジ−ｔ−ブチルフェノキシ）ジホスホスピロウンデカン、トリラウリルトリチオホスファイト、１，１，３−トリス（２−メチル−４−ジ−トリデシルホスファイト５−ｔ−ブチルフェニル）ブタン、２，２’−エチリデンビス（４，６−ジ−ｔ−ブチルフェニル）フルオロホスファイト、４，４’−イソプロピリデンジフェノールアルキル（Ｃ１２〜Ｃ１５）ホスファイト、４，４’−ブチリデンビス（３−メチル−６−ｔ−ブチルフェニル）−ジ−トリデシルホスファイト、ジフェニルイソデシルホスファイト、
【００３５】
ジフェニルモノ（トリデシル）ホスファイト、トリス−（モノノニルフェニルとジノニルフェニルの混合）ホスファイト、フェニル−ビスフェノールＡペンタエリスリトールジホスファイト、ジ（ラウリルチオ）ペンタエリスリトールジホスファイト、テトラキス（２，６−ジ−ｔ−ブチル−４−ｎ−オクタデシルオキシカルボニルエチル−フェニル）−４，４’−ビフェニレン−ジーホスホナイト、テトラキス［２，６−ジ−ｔ−ブチル−４−（２，４’−ジ−ｔ−ブチルフェニルオキシカルボニル）−フェニル］−４，４’−ビフェニレン−ジーホスホナイト）、トリセチルトリチオホスファイト、ジ−ｔ−ブチルフェニル−ｍ−クレジルホスホナイトとビフェニルとの縮合物、サイクリックブチルエチルプロパンジオール−２，４，６−トリ−ブチルフェニルホスファイト、トリス−［２−（２，４，８，１０−テトラブチル−５，７−ジオキサ−６−ホスホジベンゾ−｛ａ，ｃ｝シクロヘプテン−６−イルーオキシ）エチル］アミン、ビス（３，５−ジ−ｔ−ブチル−４−ヒドロキシベンジルホスホン酸エチル）カルシウム、３，９−ビス｛２，４−ビス（１−メチル−１−フェニルエチル）フェノキシ｝−２，４，８，１０−テトラオキサ−３，９−ジホスファスピロ［５，５］ウンデカンなどが挙げられる。
【００３６】
酸化防止剤（Ｂ）は、市販のものとしては、ＢＡＳＦジャパン社製の「イルガフォス（登録商標）１６８」、クラリアントジャパン社製リン系酸化防止剤、商品名「Ｐ−ＥＰＱ」等が挙げられる。
【００３７】
本発明におけるリン系酸化防止剤（Ｂ）の配合量は、熱可塑性樹脂１００重量部に対して、０．０１重量部以上０．１５重量部未満、好ましくは０．０４重量部以上０．１２重量部未満である。（Ｂ）成分の配合量が０．０１重量部未満では酸化防止剤（Ａ）との併用において酸化耐熱向上に相乗効果が得られないおそれがある。また、（Ｂ）成分の配合量が０．１５重量部以上であると、製品表面に吹き出すおそれがある。
【００３８】
また、（Ａ）成分の含有量と（Ｂ）成分の含有量の比が重量を基準として１：０．５〜１：５の範囲が好ましく、より好ましくは１：１〜１：２．５の範囲である。
（Ａ）成分の含有量と（Ｂ）成分の含有量の比が前記範囲を超え、（Ａ）成分の含有量が多くなるか、または（Ｂ）成分の含有量が多くなると、酸化耐熱向上に相乗効果が乏しくなるおそれがあるため好ましくない。
【００３９】
（４）アンチブロッキング剤
本発明の樹脂組成物は、フィルム成形時のブロッキング性を改善するためにアンチブロッキング剤を必須として含有する。本発明で用いるアンチブロッキング剤としては、ｐＨが６〜８であることが必須である。この範囲外である時、特にリン系酸化防止剤（Ｂ）の加水分解が起こり、酸化防止や着色防止の効果が得られなくなる。ここでｐＨはＪＩＳ．Ｋ．５１０１．２４Ａに準じて測定したものである。
【００４０】
前記アンチブロッキング剤の具体例としては、シリカ、クレー、タルク、けいそう土、長石、カオリン、ゼオライト、カオリナイト、ウォラストナイト、セリサイト、アルミノシリケート、カルシウムアルミノシリケート等が挙げられる。
これらの中でアルミノシリケートが好ましく、さらにその中でもソディウムアルミノシリケートが最も好ましい。ＡＢ剤（Ｃ）は、市販のものとしては、水澤化学工業社製シルトンＡＭＴ１００Ｓ２やＭｉｚｕｐｅａｒｌが挙げられる。
【００４１】
２．樹脂組成物の特徴
本発明の樹脂組成物は上記（Ａ）（Ｂ）（Ｃ）の３成分を必須とし、かつ、（Ａ）成分の含有量が、熱可塑性樹脂１００重量部に対して、０．０２重量部以上０．１５重量部未満の較的低含有量であることを特徴とするものであり、（Ｂ）成分の樹脂組成物中含有量が、０．０１重量部以上０．１５重量部未満、（Ｃ）成分の樹脂組成物中含有量が、０．０１重量部以上０．１５重量部未満、好ましくは、（Ａ）成分の含有量と（Ｂ）成分の含有量の比が、１：０．５〜１：５の範囲であることを特徴とすることにより、絶妙のバランスで、相反する性能である、酸化耐熱と耐変色性の両性能に優れ、且つ、アンチブロッキング性にも優れた樹脂組成物を得ることができる。
【００４２】
３．樹脂組成物の製造方法
本発明の樹脂組成物は、前記熱可塑性樹脂に対し、（Ａ）成分、（Ｂ）成分、（Ｃ）成分及び３成分を必須として含有する樹脂組成物であるが、樹脂組成物の製造方法としては、通常行われている方法を用いることができる。上記成分の添加順序は特に制限はない。
【００４３】
また本発明においては、通常使用される滑剤、中和剤、帯電防止剤、耐候剤、ＵＶ剤、防曇剤、顔料等を本発明の目的を損なわない範囲で配合してもよい。  
４．用途
本発明の樹脂組成物は、本発明のポリオレフィン系樹脂組成物は、通常の空冷インフレーション成形、空冷二段冷却インフレション成形、Ｔダイフィルム成形、水冷インフレーション成形等で加工することにより、耐酸化性、耐変色性に優れ、耐ブロッキング性にも優れたフィルムにすることができる。
【実施例】
【００４４】
以下において、本発明をより具体的にかつ明確に説明するために、本発明を実施例及び比較例との対照において説明し、本発明の構成の要件の合理性と有意性を実証する。
なお、各実施例及び比較例において、用いた重合体の各物性の評価方法を以下に示す。
１．評価方法
（１）メルトフローレイト
ＭＦＲは、ＪＩＳ  Ｋ  ７２１０：１９９９に準拠して、各条件にて測定した。
（２）密度
ラミフィルムをタテヨコ２ｍｍになるように打ち抜き、試験温度２３℃で、ＪＩＳ  Ｋ７１１２に準拠して、測定した。
【００４５】
（３）耐熱変色性
酸化防止剤とＡＢ剤の混合物サンプルを用い、試験温度２３０℃にて２ｈｒ処理した後に色味の観察を行い、下記の基準により数値化を行った。
色味数値化の基準
ピンキングなし:１，若干のピンキングあり：２，ピンキングあり：３，濃いピンキングあり：４
【００４６】
（４）酸化誘導時間（ＯＩＴ）
エスアイアイ・ナノテクノロジー社製  ＤＳＣ７０２０の熱分析装置を用い、下記条件で測定を行った。
測定温度：２３０℃
昇温速度：２０℃／分
窒素流量：５０ｍｌ／分
酸素流量：５０ｍｌ／分
試料：３０μｍフィルム
試料重量：１５ｍｇ
窒素雰囲気下で所定温度（２３０℃）に達するまで昇温し、温度が安定化したところで酸素に切り替えると、その後試料が酸化により発熱を開始する。
酸素に切替を開始した時点から発熱を開始する時点までの所要時間（単位：分）を酸素誘導時間（ＯＩＴ）とした。
（５）アンチブロッキング性
評価サンプルを１０枚重ねた状態で、温度を５０℃として、０．４９ＭＰａの荷重を２４時間かけた場合における評価サンプルのブロッキングの程度をブロッキングの程度と比較した。なお、ブロッキングの程度は、下記の判定基準を用いて評価した。
（ 判定基準 ）   
評価内容   
○ ： ブロッキングなし   
△ ： ブロッキングしているが、指で剥がすことは可能である。   
× ： ブロッキングが極めて酷く、指で剥がすことが困難である。  
【００４７】
２．成分
（１）熱可塑性樹脂  
熱可塑性樹脂として、メタロセン系ポリエチレンである、日本ポリエチレン社製「ハーモレックス（登録商標）：ＮＷ５６４Ｎ」重合時の無添加パウダー（製造時に採取した添加剤を配合していないポリエチレンパウダー）、ＭＦＲ（ＪＩＳ  Ｋ６９２２−２準拠）：３．５ｇ／１０分、密度（ＪＩＳ  Ｋ７１１２準拠）：０．９１８ｇ／ｃｍ３を使用した。
【００４８】
（２）酸化防止剤
同一分子内に亜リン酸エステル構造とヒンダードフェノール構造を有する酸化防止剤（Ａ）として、住友化学社製リン系酸化防止剤、商品名「スミライザーＧＰ」を使用した。リン系酸化防止剤（Ｂ）として、ＢＡＳＦジャパン社製リン系酸化防止剤（商品名「イルガフォス１６８」）、クラリアントジャパン社製リン系酸化防止剤（商品名「Ｐ−ＥＰＱ」）を使用した。
【００４９】
（３）アンチブロッキング剤
アンチブロッキング剤（Ｃ）として、３種類の水澤化学工業製ソジュウムアルミノシリケート粒子（商品名「ＡＭＴ１００Ｓ２」、「ＡＭＴ１００」、「ＪＣ５０」）を使用した。それぞれのｐＨは、ＡＭＴ１００Ｓ２は７、ＡＭＴ１００は９、ＪＣ５０は１０である。
【００５０】
（４）中和剤
中和剤として、高級脂肪族の周期律表第ＩＩ族金属塩である、日油社ステアリン酸カルシウム（商品名「カルシウムステアレートＧ」）を使用した。
【００５１】
３．実施例及び比較例
（１）耐熱変色性評価サンプルの作製
アルミカップ中にて表１に示した添加剤の配合割合の添加剤を混合し耐熱変色性評価サンプルを作製した。
（２）樹脂組成物の調製
ベースとなる前記高密度ポリエチレンパウダー４０００ｇに対し、表１に示した所定量の添加剤を加え、ヘンシェルミキサーにより３分間攪拌しポリエチレンと添加剤が均質混合されるよう調整した。なお、樹脂組成物での評価の際には中和剤としてステアリン酸カルシウムを使用している。（表中の数字は組成物中の各添加剤の重量分率ppmを示す）
き
（３）ペレット化
上記で調製した添加剤入りポリエチレンパウダーを、押出機を使用し以下の条件で押出造粒によりペレットを得た。
押出機：モダンマシナリー製５０ｍｍφ（単軸）
Ｌ／Ｄ：２４
スクリュー圧縮比：２．５  （３ステージフルフライトタイプ）
押出機温度設定（℃）
シリンダー１：１４０
シリンダー２〜シリンダー３：１６０
押出機ヘッド〜ダイ：１４０
ノズル：３ｍｍφ（穴径）×８（穴数）
スクリーンメッシュ構成：１００／１２０／１００
押出量：２２Ｋｇ／Ｈｒ
ストランド冷却：水冷（常温）
ペレット化：自社製ペレタイザー
【００５２】
【表１】
2014114413.tif 000006
【００５３】
４．評価
以下、本願実施例と比較例の説明について、表１を用いて説明する。
実施例１〜３では、耐熱変色性は良好であり、ＯＩＴも適度な値であり、耐変色性、酸化耐性ともに兼ねそろえるフィルムが得られている。
一方、リン系酸化防止剤（Ｂ）が含まれていない比較例１，２では、ＯＩＴは適度な値であるが、フィルム成形時に変色しており好ましくない。酸化防止剤としてリン系酸化防止剤（Ｂ）が必須であることがわかる。
また、実施例１〜３と対比した場合、アンチブロッキング剤のｐＨが６〜８の範囲外である比較例３〜５では、変色が起こっていた。この原因としては、アンチブロッキング剤によるリン系酸化防止剤（Ｂ）の加水分解が起こっていると推測され、アンチブロッキング剤のｐＨを範囲内にすることが必要であることがわかる。
酸化防止剤（Ａ）と酸化防止剤（Ｂ）を加えて、アンチブロッキング剤（Ｃ）を加えていない比較例６では、耐変色性、酸化耐性は優れているが、アンチブロッキング性が良好ではない。
以上より、酸化防止剤（Ａ）と酸化防止剤（Ｂ）の組合せにより耐変色性、酸化耐性を持つ樹脂組成物に対して、さらに、優れたアンチブロッキング性を付与したい場合、適当な条件のアンチブロッキング剤を選択しなければ、樹脂の変色が起こる。本発明は、優れた酸化耐熱、耐変色性、及び、耐ブロッキング性をいずれも兼ね備える樹脂を得るために有用である。